(57)【要約】【課題】優れたヒートシール性と耐ブロッキング性を有するシーラント用樹脂組成物を提供すること。【解決手段】メルトフローレート（ＭＦＲ、ＡＳＴＭ Ｄ１２３８、２３０℃、２．１６ｋｇ荷重）が１〜５０（ｇ／１０分）、示差走査熱量計（ＤＳＣ）で測定した融点が１００〜１６５℃、ゲルパーミエーションクロマトグラフィー（ＧＰＣ）にて測定した分子量分布（Ｍｗ／Ｍｎ）が１．５〜３．０の範囲であるプロピレン系（共）重合体（Ａ）３０〜９５重量％、    メルトフローレート（ＭＦＲ、ＡＳＴＭＤ１２３８、１９０℃、２．１６ｋｇ荷重）が０．１〜２５（ｇ／１０分）、密度（ＡＳＴＭ Ｄ１５０５）が０．８８０〜０．９２５（ｇ／ｃｍ３）のブテン系（共）重合体（Ｃ）５〜７０重量％から形成されるシーラント用樹脂組成物である。この組成物から得られるフィルムは、包装用フィルムのシーラント層として好適である。                            【選択図】なし【特許請求の範囲】
【請求項１】
メルトフローレート（ＭＦＲ、ＡＳＴＭ Ｄ１２３８、２３０℃、２．１６ｋｇ荷重）が１〜５０（ｇ／１０分）、示差走査熱量計（ＤＳＣ）で測定した融点が１００〜１６５℃、ゲルパーミエーションクロマトグラフィー（ＧＰＣ）にて測定した分子量分布（Ｍｗ／Ｍｎ）が１．５〜３．０の範囲であるプロピレン系（共）重合体（Ａ）３０〜９５重量％、
メルトフローレート（ＭＦＲ、ＡＳＴＭ Ｄ１２３８、１９０℃、２．１６ｋｇ荷重）が０．１〜５０（ｇ／１０分）、密度（ＡＳＴＭ Ｄ１５０５）が０．８８０〜０．９２５（ｇ／ｃｍ３）であり、かつ示差走査熱量分析（ＤＳＣ）で求められる融点が５０〜１４０℃であるブテン系（共）重合体（Ｂ）５〜７０重量％から形成されるシーラント用樹脂組成物。
【請求項２】
請求項１に記載の樹脂組成物からなり、その厚さが０．１〜１００μｍであるシーラントフィルム。
【請求項３】
メルトフローレート（ＭＦＲ、ＡＳＴＭ Ｄ１２３８、２３０℃、２．１６ｋｇ荷重）が１〜５０（ｇ／１０分）、示差走査熱量計（ＤＳＣ）で測定した融点が１００〜１６５℃、ゲルパーミエーションクロマトグラフィー（ＧＰＣ）にて測定した分子量分布（Ｍｗ／Ｍｎ）が１．５〜３．０の範囲であるプロピレン系（共）重合体（Ａ）６０〜９５重量％、
メルトフローレート（ＭＦＲ、ＡＳＴＭ Ｄ１２３８、１９０℃、２．１６ｋｇ荷重）が０．１〜５０（ｇ／１０分）、密度（ＡＳＴＭ Ｄ１５０５）が０．８８０〜０．９２５（ｇ／ｃｍ３）であり、かつ示差走査熱量分析（ＤＳＣ）で求められる融点が５０〜１４０℃であるブテン系（共）重合体（Ｂ）５〜４０重量％から形成されるシーラント用樹脂組成物から得られる厚さが０．１〜１００μｍフィルムで、６（Ｎ／１５ｍｍ）のヒートシール強度を示すヒートシール温度（ＨＳＴ）が９０℃以下であることを特徴とするシーラントフィルム。
【請求項４】
請求項２または３に記載のシーラントフィルムの層と、ポリオレフィンフィルム、ポリスチレンフィルム、ポリエステルフィルム、ポリアミドフィルム、ポリオレフィンとガスバリヤー性樹脂フィルムとの積層フィルム、アルミ箔、紙、および蒸着フィルムとからなる群から選ばれる少なくとも一つのフィルム層とを含む積層体であることを特徴とする積層体。
【請求項５】
請求項２または３記載のフィルムまたは請求項４記載の積層体を少なくとも一方向に延伸して得られる延伸フィルム。
【発明の詳細な説明】
【技術分野】
【０００１】
本発明はシーラント用樹脂組成物、易ヒートシール性およびイージーピール性を兼ね備え、さらには耐ブロッキング性が良好で、経時によるヒートシール性の低下の少ないシーラントフィルム、さらにはそのシーラントフィルムを用いた積層体フィルムに関する。
【背景技術】
【０００２】
近年の食の多様化に伴い、様々な包装材料が提案され、様々なヒートシール強度を有するシーラントフィルムの開発が所望されている。例えば、熱に弱い食品を包装する際、内容物保護のため比較的低温でヒートシールする必要がある。そのような用途に対しては、低温でのヒートシールでも強いシール強度を示すようなシーラントフィルムが求められている。さらには、幅広いヒートシール温度可能温度を有し、ヒートシール温度を変えることでイージーピール性と完全シールとの両方の機能を持たせることができるようなシーラントフィルムも所望されている。
【０００３】
特開昭６１−１０６６４８号公報には、プロピレンランダム共重合体と１−ブテン系からなる組成物が開示されている（特許文献１）。
【０００４】
特開２００２−１５４１８８号公報にはプロピレン系樹脂および１−ブテン系共重合体からなる組成物をシーラント層とする積層体が開示されている。これらのフィルムは良好な低温ヒートシール性を有している。さらには、ヒートシール温度範囲も広く、シール温度を制御することでイージーピール性を付与することも可能であり、特には菓子パンや食パンなどの包装に適している。しかしながら、同公報によって得られるシーラントフィルムは、充分な低温ヒートシール性を発現させるためには多量の１−ブテン系共重合体の添加が必要であり、分散不良等によりシール強度が不安定になったり、また、経時によりヒートシール性能が悪化するという問題点があった。また、耐ブロッキング性も不充分なため、内容物を充填する際にトラブルの原因となる可能性もあった（特許文献２）。
【特許文献１】特開昭６１−１０６６４８号公報
【特許文献２】特開２００２−１５４１８８号公報
【発明の開示】
【発明が解決しようとする課題】
【０００５】
本発明は、低温でのヒートシール性に優れ、特には低いシール温度でも高いシール強度を発現することのできるシーラント樹脂組成物、その組成物から得られるシーラントフィルムおよびそれを用いた積層体の提供を目的とする。
【課題を解決するための手段】
【０００６】
本発明者らは、ある特定の樹脂組成物を用いたフィルムにより、上記課題が解決できることを見出し、本発明を完成するに至った。
【０００７】
すなわち本発明は、メルトフローレート（ＭＦＲ、ＡＳＴＭ Ｄ１２３８、２３０℃、２．１６ｋｇ荷重）が１〜５０（ｇ／１０分）、示差走査熱量計（ＤＳＣ）で測定した融点が１００〜１６５℃、ゲルパーミエーションクロマトグラフィー（ＧＰＣ）にて測定した分子量分布（Ｍｗ／Ｍｎ）が１．５〜３．０の範囲であるプロピレン系共重合体（Ａ）３０〜９５重量％、
メルトフローレート（ＭＦＲ、ＡＳＴＭ Ｄ１２３８、１９０℃、２．１６ｋｇ荷重）が０．１〜５０（ｇ／１０分）、密度（ＡＳＴＭ Ｄ１５０５）が０．８８０〜０．９２５（ｇ／ｃｍ３）であり、かつ示差走査熱量分析（ＤＳＣ）で求められる融点が５０〜１４０℃であるブテン系（共）重合体（Ｂ）５〜７０重量％から形成されるシーラント用樹脂組成物に関する。
【０００８】
さらに本発明は、上記本発明の樹脂組成物からなるシーラントフィルムであり、および該シーラントフィルムから形成される積層体に関する。
【発明の効果】
【０００９】
本発明の樹脂組成物から得られるフィルムは、ヒートシール性、イージーピール性に優れ、かつ耐ブロッキング性も良好で、包装用フィルムとして好適で、その産業上の利用価値は極めて高い。
【発明を実施するための最良の形態】
【００１０】
プロピレン系（共）重合体（Ａ）
本発明の樹脂組成物におけるプロピレン系（共）重合体（Ａ）としては、メルトフローレート（ＭＦＲ、ＡＳＴＭＤ１２３８、２３０℃、２．１６ｋｇ荷重）が１〜５０（ｇ／１０分）、好ましくは１〜３０（ｇ／１０分）、示差走査熱量計（ＤＳＣ）で測定した融点が１００〜１６５℃、好ましくは１００〜１５０℃、ゲルパーミエーションクロマトグラフィー（ＧＰＣ）にて測定した分子量分布（Ｍｗ／Ｍｎ）が１．５〜３．０、好ましくは１．５〜２．５の範囲であるプロピレン系共重合体である。このような組成を有するプロピレン系重合体としては、メタロセン触媒の存在下にプロピレンの単独重合、またはプロピレンとプロピレンを除く炭素数２〜２０までのα−オレフィンとを共重合して得られるブロックないしはランダム共重合体が使用される。好ましくは、メタロセン触媒の存在下にプロピレンとプロピレンを除く炭素数２〜１０までのα−オレフィンとを共重合して得られるランダム共重合体である。使用するメタロセン触媒としては、α−オレフィンを重合することのできる公知のメタロセン化合物と、有機アルミニウムオキシ化合物および／またはメタロセン化合物と反応してイオン対を形成することのできる化合物とからなるメタロセン触媒で、好ましくはアイソタクチックまたはシンジオタクチック構造等の立体規則性重合をすることのできるメタロセン触媒を挙げることができる。共重合の際、プロピレンとともに用いられるα−オレフィンの好ましい具体例としては、エチレン、１−ブテン、１−ペンテン、１−ヘキセン、４−メチル−１−ペンテン、１−オクテンなどを挙げることができる。
【００１１】
本発明のプロピレン系（共）重合体は、プロピレン単位を９０〜１００モル％、好ましくは９２〜９９モル％、より好ましくは９３〜９８モル％の割合で含み、プロピレン以外のα−オレフィンまたはエチレン単位を０〜１０モル％、好ましくは１〜８モル％、より好ましくは２〜７モル％の割合で含んでなるプロピレン系（共）重合体である。
【００１２】
本発明のプロピレン系（共）重合体はアイソタクチック構造の場合、そのトリアドタクティシティーは９０％以上、好ましくは９１％以上、より好ましくは９２％以上であることが望ましい。
【００１３】
トリアドタクティシティーは、プロピレン系共重合体の13Ｃ−ＮＭＲスペクトルから下記式により求められる。
【００１４】
【数１】
2005194438.tif 000002
【００１５】
13Ｃ−ＮＭＲスペクトルは、試料５０〜７０ｍｇをＮＭＲサンプル管（５ｍｍφ）中でヘキサクロロブタジエン、o-ジクロロベンゼンまたは1,2,4-トリクロロベンゼン約０．５ｍl に約０．０５ｍl のロック溶媒である重水素化ベンゼンを加えた溶媒中で完全に溶解させた後、１２０℃でプロトン完全デカップリング法で測定した。測定条件は、フリップアングル４５°、パルス間隔３．４Ｔ1 以上（Ｔ1 は、メチル基のスピン格子緩和時間のうち最長の値）を選択する。メチレン基およびメチン基のＴ1 は、メチル基より短いので、この条件では磁化の回復は９９％以上である。ケミカルシフトは、頭−尾結合したプロピレン単位５連鎖の第３単位目のメチル基を２１．５９ｐｐｍとして設定した。
【００１６】
メチル炭素領域（１６〜２３ｐｐｍ）に係るスペクトルは、ピーク領域を第１領域（２１．２〜２１．９ｐｐｍ）、第２領域（２０．３〜２１．０ｐｐｍ）および第３領域（１９．５〜２０．３ｐｐｍ）、および第４領域（１６．５〜１７．５ｐｐｍ）に分類できる。なお、スペクトル中の各ピークは、文献（Polymer,30(1989)1350）を参考にして帰属した。
【００１７】
第１領域では、ＰＰＰ（ｍｍ）で示されるプロピレン単位３連鎖中の第２単位目のメチル基が共鳴する。第２領域では、ＰＰＰ（ｍｒ）で示されるプロピレン単位３連鎖の第２単位目のメチル基および、隣接する単位がプロピレン単位およびエチレン単位であるプロピレン単位のメチル基（ＰＰＥ−メチル基）が共鳴（２０．７ｐｐｍ付近）する。
【００１８】
第３領域では、ＰＰＰ（ｒｒ）で示されるプロピレン単位３連鎖の第２単位目のメチル基および、隣接する単位がいずれもエチレン単位であるプロピレン単位のメチル基（ＥＰＥ−メチル基）が共鳴（１９．８ｐｐｍ付近）する。このようなアイソタクティックポリプロピレンの製造の際には、触媒としては、特開平7-286005号公報に記載してあるメタロセン系触媒を例示することができる。
【００１９】
本発明のプロピレン系（共）重合体がシンジオタクチック構造の場合はこのようなシンジオタクティックポリプロピレンの製造の際には、触媒としては、特開平2-41303号公報に記載してあるメタロセン系触媒を例示することができる。
【００２０】
ここでシンジオタックティックペンタッド分率（ｒｒｒｒ、ペンタッドシンジオタクティシテー）が０．５以上、好ましくは０．６以上、より好ましくは０．７以上、特に好ましくは０．８０以上であるものであり、０．５以上のものは耐熱性、成形性に優れ、結晶性のポリプロピレンとしての特性が良好で好ましい。
【００２１】
なお、このシンジオタクティックペンタッド分率（ｒｒｒｒ）は、以下のようにして測定される。ｒｒｒｒ分率は、13Ｃ−ＮＭＲスペクトルにおけるＰrrrr（プロピレン単位が５単位連続してシンジオタクティック結合した部位における第３単位目のメチル基に由来する吸収強度）およびＰW （プロピレン単位の全メチル基に由来する吸収強度）の吸収強度から下記式（１）により求められる。
【００２２】
ｒｒｒｒ分率＝Ｐrrrr／ＰW                    （１）
シンジオタクティックペンタッド分率のＮＭＲ測定は、上記アイソタクティック構造のプロピレン系（共）重合体と同様に行われる。
【００２３】
このようなプロピレン系共重合体を使用することで低温ヒートシール性に優れ、ヒートシール強度が高いフィルムを得ることができる。
【００２４】
ブテン系（共）重合体（Ｂ）
本発明の樹脂組成物において使用されるブテン系（共）重合体（Ｂ）としては、１−ブテン単独重合体、あるいは１−ブテンと１−ブテンを除く炭素数２〜２０、好ましくは２〜１０のα−オレフィンとの共重合体である。α−オレフィンの具体例としては、エチレン、プロピレン、１−ヘキセン、４−メチル−１−ペンテン、１−オクテン、１−デセン、１−ドデセンが挙げられ、好ましくはエチレン、プロピレンである。ブテン系重合体中の１−ブテン含有量としては、６０〜１００モル％、好ましくは６０〜９５モル％である。
【００２５】
ブテン系重合体（Ｂ）の密度は、０．８８０〜０．９２５ｇ／ｃｍ３、好ましくは０．８８５〜０．９２０ｇ／ｃｍ３である。この密度範囲にあると、粘着性が小さいことから、フィルムから容器を製造する際に、ロール等の装置へのフィルムの付着が少なく、高い充填速度で内容物を充填することが可能である。
【００２６】
また、ＭＦＲ（１９０℃）は０．１〜５０、好ましくは０．２〜４０、より好ましくは０．５〜２５（ｇ／１０分）の範囲にある。この範囲内にあると、成形機のモーターに過大な負荷を与えることなく、高い成形スピードでフィルムを成形することができる。
【００２７】
このようなブテン系重合体は、特公昭６４−７０８８号公報、特開昭５９−２０６４１５号公報、特開昭５９−２０６４１６号公報、特開平４−２１８５０８号公報、特開平４−２１８６０７号公報、特開平８−２２５６０５号公報等に記載された、立体規則性触媒を用いた重合方法で製造することが出来る。本発明において使用されるブテン系重合体は、１種類であっても、２種類以上を組み合わせて使用してもよい。
【００２８】
樹脂組成物
本発明の樹脂組成物は、プロピレン系（共）重合体（Ａ）およびブテン系（共）重合体（Ｂ）からなり、その混合割合は、（Ａ）が３０〜９５重量％、好ましくは４０〜９５重量％、さらに好ましくは５０〜９５重量％、特に好ましくは６０〜９５重量％、（Ｂ）が５〜７０重量％、好ましくは５〜６０重量％、さらに好ましくは５〜５０重量％、特に好ましくは５〜４０重量％の範囲にある。ここで、（Ａ）および（Ｂ）の合計量は１００重量％である。各成分の割合がこの範囲内にあると、その組成物から得られるフィルムは、低温ヒートシール性およびシール強度の経時での安定性に優れており、実用上好適な容器が得られる。
【００２９】
本発明の樹脂組成物の特徴として、ある特定の性質を持つプロピレン系（共）重合体とブテン系（共）重合体を、樹脂組成物の構成成分として使用することにある。前記のようなプロピレン系（共）重合体とブテン系（共）重合体を使用することで、低温ヒートシール性とシール強度の経時安定性に優れ、さらには耐ブロッキング性に優れたフィルムとなる。また、本発明の樹脂組成物によって得られるシーラントフィルムはヒートシール可能な温度幅が広く、シール温度を制御することによりイージーピール性を付与することも可能なため、多様な特性をもつ易開封容器にも対応できる。
【００３０】
本発明においては、本発明の樹脂組成物としての性能を損なわない範囲で、必要に応じて酸化防止剤、耐熱安定剤、耐候安定剤、スリップ剤、アンチブロッキング剤、結晶核剤等の添加物を含んでいてもよい。
【００３１】
また、前記各成分および必要に応じて各種添加剤を、例えばヘンシェルミキサー、バンバリーミキサー、タンブラーミキサー等の混合機でブレンドした後、一軸ないしは二軸の押出機を用いてペレット状として後述のフィルム成形に使用することも可能であるが、前記成分をブレンドした状態でフィルム成形機に供することも可能である。
【００３２】
シーラントフィルム
本発明の樹脂組成物からフィルム成形することによって、低温ヒートシール性を必要とする包装材のシーラントフィルムを製造することができる。フィルムの成形は、キャスト成形法であってもインフレーション成形法であってもよく、通常樹脂温度１８０〜２４０℃の条件で均一膜厚の良好なフィルムを製造することができる。フィルムの厚みは、通常０．１〜１００μｍ、好ましくは１〜８０μｍの範囲である。
【００３３】
本発明のシーラントフィルムは、シーラントフィルム同士をヒートシールした際のシール強度が６（Ｎ／１５ｍｍ）に到達する時のヒートシール温度（ＨＳＴ）が９０℃以下、好ましくは８０℃以下であるという特徴を有している。
【００３４】
さらには、上述の本発明の樹脂組成物において、プロピレン系（共）重合体（Ａ）６０〜９５重量％、ブテン系（共）重合体（Ｂ）５〜４０重量％という少ないブテン系（共）重合体含量でも、ＨＳＴが９０℃以下であるという特徴を有している。
【００３５】
積層体
前記シーラントフィルムは、それ単独で使用することも可能であるが、基材に積層した積層体の構成で、一般に包装フィルムまたは包装シートとして使用される。
【００３６】
基材としては、特に限定されるものではないが、ポリエチレンやポリプロピレン等のポリオレフィンフィルム、スチレン系樹脂のフィルム、ポリエチレンテレフタレートやポリブチレンテレフタレート等のポリエステルのフィルム、ナイロン６やナイロン６，６のようなポリアミドのフィルム、またはこれらの延伸フィルム、ポリオレフィンフィルムとポリアミドフィルムやエチレン−ビニルアルコール共重合体フィルムのようなガスバリヤー性のある樹脂フィルムとの積層フィルム、アルミニウム等の金属箔、あるいはアルミニウムやシリカ等を蒸着させた蒸着フィルムや紙等が、包装材の使用目的に応じて適宜選択使用される。この基材フィルムは、１種類のみならず、２種類以上を組み合わせて使用することもできる。
【００３７】
シーラントフィルム層は、積層体の少なくとも一方の最外層に位置するので、その製造にあたり、基材上に前記本発明の樹脂組成物を直接押出ラミネーションしたり、基材とシーラントフィルムとをドライラミネーションしたり、あるいは両層を構成する樹脂を共押出する方法を採用することができる。
【００３８】
積層体の一実施態様として、シーラントフィルム層／ポリオレフィンフィルム層／他のフィルム層の構成を挙げることができる。ここで、他のフィルム層としては、前記したポリスチレンフィルム、ポリエステルフィルム、ポリアミドフィルム、ポリオレフィンフィルムとガスバリヤー性樹脂フィルムとの積層フィルム、アルミニウム箔、蒸着フィルム、および紙からなる群から選ばれる層を挙げることができる。
【００３９】
ポリオレフィン層と他のフィルム層とが充分な接着強度で接合できない場合には、シーラントフィルム層／ポリオレフィンフィルム層／接着層／他のフィルム層の構成にすることができる。接着層としては、ウレタン系やイソシアネート系接着剤のようなアンカーコート剤を用いたり、不飽和カルボン酸グラフトポリオレフィンのような変性ポリオレフィンを接着性樹脂として用いると、隣接層を強固に接合することができる。
【００４０】
上記本発明のフィルムまたは積層体は、必要に応じ少なくとも一方向に延伸され、延伸フィルムとすることもできる。
このような延伸フィルムは、低温ヒートシール性に優れるだけでなく、熱収縮性にも優れ、シュリンク包装用フィルムとして好適に使用できる。延伸方法としては、ポリオレフィン延伸フィルムを製造する公知の方法を用いることができる。具体的には、ロール延伸、テンター延伸、チューブラー延伸等を挙げることができる。延伸倍率としては、１．５〜２０倍、通常２〜１５倍である。
【００４１】
さらには、前記した積層体フィルムのシーラントフィルム層同士を向かい合わせ、あるいは積層体フィルムのシーラントフィルム層と他のフィルムとを向かい合わせ、その後、外表面側から所望容器形状になるようにその周囲の少なくとも一部をヒートシールすることによって、容器を製造することができる。また周囲を全てヒートシールすることにより、密封された袋状容器を製造することができる。この袋状容器の成形加工を内容物の充填工程と組み合わせると、すなわち、袋状容器の底部および側部をヒートシールした後内容物を充填し、次いで上部をヒートシールすることで包装体を製造することができる。従って、この積層体フィルムは、スナック菓子やパン等の固形物、粉体、あるいは液体材料の自動包装装置に利用することができる。
【００４２】
また、積層体ないしシートを、または他のフィルムないしシートを予め真空成形や圧空成形等によりカップ状に成形した容器、射出成形等で得られた容器、あるいは紙基材から形成された容器等に内容物を充填し、その後本発明の積層体フィルムを蓋材として被覆し、容器上部ないし側部をヒートシールすることにより、内容物を包装した容器が得られる。この容器は、即席麺、味噌、ゼリー、プリン、スナック菓子等の包装に好適に利用される。
【００４３】
次に実施例によって本発明を説明するが、本発明はこれに限定されるものではない。
［評価法］
ＭＦＲ ： ＡＳＴＭ Ｄ１２３８に準拠し、１９０℃または２３０℃、２．１６ｋｇ荷重にて測定した。
密度 ： ＡＳＴＭ Ｄ１５０５に準拠して測定した。
ヒートシール性：フィルムのシール層同士を向かい合わせ、所定の温度で、圧力０．２ＭＰａ、シール時間１．０秒の条件でヒートシールを行った。その後、１５ｍｍの短冊状に裁断した試験片の層間を１８０度方向に３００ｍｍ／分の速度で剥離させ、その時の剥離強度を測定し、その値をヒートシール強度（Ｎ／１５ｍｍ）とした。
耐ブロッキング性： ＡＳＴＭ Ｄ１８９３に準じ、２０ｋｇ荷重、５０℃のエアーオーブンで３日間放置した後、ブロッキング係数（Ｎ／ｍ）を測定した。
［実施例１］
コア層にスクリュー径４０ｍｍφの押出機およびシーラント層およびスキン層に３０ｍｍφの押出機を兼ね備えた、ダイ幅３００ｍｍの３種３層Ｔ−ダイキャスト成形機にて、以下の樹脂原料を使用して、成形温度２２０℃、チルロール温度３０℃にて、コア層／シーラント層（４０μｍ／２０μｍ）の層構成からなるフィルムを作成した。得られたフィルムの評価結果を表１に示す。
【００４４】
コア層 ： ランダムポリプロピレン（融点１３８℃、ＭＦＲ（２３０℃）７．０ｇ／１０分、Ｍｗ／Ｍｎ＝４．８、プロピレン・エチレン・１−ブテンランダム共重合体、チタン系固体触媒で製造）
シーラント層 ： ランダムポリプロピレン（融点１２５℃、ＭＦＲ（２３０℃）７．０ｇ／１０分、分子量分布（Ｍｗ／Ｍｎ）２．１、プロピレン・エチレンランダム共重合体、エチレン含量４．６モル％、メタロセン触媒で製造、アイソタクティシティーｍｍ＝９４％）７０重量％、１−ブテン・プロピレン共重合体（密度０．９００ｇ／ｃｍ３、ＭＦＲ（１９０℃）４．０ｇ／１０分、プロピレン含量２３モル％、融点７５℃）３０重量％からなる組成物。上記シーラント組成物には、アンチブロッキング剤としてシリカゲルを８００ｐｐｍ、スリップ剤としてエルカ酸アミドを５００ｐｐｍ添加。
［実施例２、比較例１、２］
シーラント層として表−１に記載した樹脂組成物を使用した以外は、実施例１と同様にしてフィルムの評価を行った。結果を表１に示す。
【００４５】
【表１】
2005194438.tif 000003
【００４６】
表１に示した結果から明らかなように、本発明のフィルムは、低いシール温度で高いシール強度が発現する。また、少ないブテン系共重合体の添加でも、低温ヒートシール性が良好であり、さらには耐ブロッキング性も良好であった。
【産業上の利用可能性】
【００４７】
本発明のシーラント用樹脂組成物は、それから得られるフィルムが低温でのヒートシール性に優れており、かつ、耐ブロッキング性についても良好であるため、食品包装用容器に好適に使用できる。